FR 2357684 A1 19780203 FR 7706889 A 19770307 La présente invention concerne un procédé pour la désinfection des vieux papiers de récupération destinés a la fabrication de pâtes a papier. Le procédé suivant l'invention est tout particulièrement applicable aux vieux papiers récupérés dans les ordures. Les vieux papiers de récupération constituent une source de matiere premiere importante pour l'industrie papetière, notamment dans la fabrication de papiers journaux, de papiers hygiéniques et de papiers et cartons d'emballage. Ces vieux papiers sont désintégrés en phase aqueuse et selon leur destination, ils sont ou non soumis a un traitement de desencrage. Lorsque les vieux papiers de récupération sont destinés a la fabrication de papiers ou cartons d'emballage, ils ne sont en général pas soumis a ce traitement de désencrage.Dans ce cas, les vieux papiers sont désintégrés, le plus souvent dans un pulpeurde façon a obtenir une pâte qui peut ensuite eventuel- lement être soumise à des opérations telles que des filtrations, des épurations ou des lavages avant d'être envoyée à la fabrication proprement dite de cartons ou papiers d'emballage. Les vieux papiers de récupération utilisés jusqu a présent industriellement proviennent principalement de collectes de vieux papiers. En vue d'accroître le taux de récupération, on a envisagé de récupérer également les vieux papiers provenant du tout-venant des ordures ménageras. Toutefois ces derniers sont contaminés par différents microorganismes tels que des microbes (bactéries ou virus) ou des moisissures, ce qui rend leur manipulation dangereuse. En outre, lorsque les pâtes obtenues par désintégration de ce type de vieux papiers ne sont soumises a aucun traitement chimique susceptible de détruire au moins partiellement ces microorganismes, on peut retrouver une partie de ces microorganismes dans les produits finis. Les papiers et cartons d'emballage ainsi obtenus ont de ce fait des usages tres limités. La Demanderesse a trouvé un procédé qui permet d'éviter cet inconvénient. La présente invention concerne donc un procédé pour la désinfection des vieux papiers soumis a une désintégration dans l'eau en vue de la fabrication de feuilles de pâtes a papier caractérisé en ce que la désintégration est réalisée en présence de peroxyde d'hydrogene seul. Le procédé suivant la présente invention convient tout particulierement bien pour la désinfection des vieux papiers destinés a la fabrication de feuilles de pâtes a papier sans traitement de désencrage. La quantité de peroxyde d'hydrogène mise en oeuvre a l'étape de désintégration est en général comprise entre 0,01 et 10 %.en poids du poids a sec des vieux papiers et de préférence entre 0,05 et 5 Z en poids. Le peroxyde d'hydrogène est introduit en général sous forme de solution dans tout solvant connu en lui-meme du peroxyde d'hydrogène et miscible a l'eau. On utilise en général une solution aqueuse de peroxyde d'hydrogène. La concentration des solutions utilisées n' est pas critique. Elle est le plus souvent comprise entre 5 et 40 % en poids. La température a laquelle a lieu la désinfection est le plus souvent comprise entre 10 et 140 C et de préférence entre 15 et 1200 C. D'autres températures peuvent également convenir. La durée de l'étape de désintégration peut varier dans d'assez larges limites. Elle est en général supérieure à une minute et de préférence a 10 minutes. Les pates liquides désintégrées et désinfectées ainsi obtenues peuvent être directement transformées en feuilles de pâtes après une ou plusieurs étapes préliminaires de filtration, épuration ou lavage. On peut cependant également les stocker pendant des temps très variables en attendant de les transformer en feuilles de pâtes. Ce stockage préalable se révèle très favorable au procédé car il permet encore de diminuer la teneur en bactéries. Avantageusement la durée du stockage intermédiaire est comprise entre 10 minutes et 1 jour et de préférence entre 30 minutes et 5 h. La qualité de l'eau utilisée pour désintégrer les vieux papiers est quelconque : on peut utiliser avec autant de succès de l'eau déminéralisée ou non. La consistance de la pâte obtenue par désintégration des vieux papiers est habituellement comprise entre 0,1 et 15 % et de préférence-entre 0,5 et 10 Z. La désintégration en présence de peroxyde d'hydrogène peut être réalisée dans les différents types d'appareils habituellement utilisés à cet effet tels que les pulpeurs. Le procédé de I'invention présente l'avantage de réduire très fortement la teneur en bactéries de la pâte obtenue par désintégration ce qui est beaucoup moins dangereux pour les opérateurs lors des manipulations ultérieures. En outre, le degré de propreté du carton obtenu au départ de telles pâtes s'en trouve fortement amélioré. Les exemples suivants sont donnés a titre exemplatif et non limitatif afin de mieux mettre en évidence les résultats remarquables obtenus lors de l'application du procédé selon l'invention. Exemple On introduit dans un pulpeur d'environ 2 litres des vieux papiers récu pérés dans les ordures ménagères et de l'eau déminéralisée contenant de O a 3 3 bactéries par cm , de façon a obtenir une consistance normale de travail de 3,5 Z (essais 2, 3, 4, 6 et 7R et 8R) ou 55 (essais 1R et 5R). Une fois la température de l'essai atteinte, les additifs éventuels sont ajoutés et le traitement en pulpeur est poursuivi pendant 20 minutes. La teneur en bactéries est alors mesurée, après réduction éventuelle du peroxyde d'hydrogène non consommé par de l'hydrosulfite de sodium et dilution, par comptage par filtration sur membrane SARTORIUS. Dans une première série d'essais, réalisés a titre de comparaison (essais 1R et 5R), on a procédé sans addition d'aucun réactif. Dans une deuxième série d'essais, réalisés selon l'invention (essais 2, 3, 4 et 6), on a introduit des quantités variables de peroxyde d'hydrogène. Dans une troisième série d'essais, également réalisées à titre de comparaison (essais 7R et 8R), on a successivement introduit, à une minute dtinter- valle, une solution aqueuse alcaline du type habituellement utilisé pour le désencrage et du peroxyde d'hydrogène. Dans l'essai 8R, le nombre de bactéries a été mesuré directement~ la sortie du pulpeur. Dans l'essai 7R, le mélange issu du pulpeur a été soumis à la flottation avant la mesure du nombre de bactéries. Les résultats obtenus sont repris au Tableau I ci-après. TABLEAU I Essai 1R 2 3 4 5R 6 7R 8R Désintégration en pulpeur Température C 25 50 Additifs % en poids de vieux papiers H2O2 - 0,1 0,5 1 - 1 1 0,5 NaOH - - 1 Silicate de sodium - - 5 Stéarine - - 0,2 Ac. oléique - - 0,2 Tripolyphosphate de Na - 0,15 Moussant (PERATOM) - - 0,15 Bactéries Nombre/g de 380,106 17,2.103 8,3.103 3,9.103 39,9,106 6,2.103 13,3.103 113.103 vieux papiers Consommation en % - 72 41 26 - 26 H2O2 L'examen des résultats présentés au Tableau I ci-dessus (essais 1R, 2, 3 et 4 et essais 5R et 6) montre que le traitement préliminaire au peroxyde d'hydrogène seul est particulièrement efficace pour ltélimination des bactéries même a faible concentration en peroxyde d'hydrogène (voir essai 2). D'autre part, la comparaison de l'essai 6 avec les essais 7R et8E montre que le traitement au peroxyde d'hydrogène seul suivant l'invention est plus efficace pour l'élimination des bactéries qu'un traitement normal de désencrage, et ce malgré une teneur en peroxyde d'hydrogène identique (essai 7R). REVENDICATIONS 1 - Procédé pour la désinfection des vieux papiers soumis à une désintégration dans l'eau en vue de la fabrication de feuilles de pâtes a papier, caractérisé en ce que l'étape de désintégration est réalisée en présence de peroxyde d'hydrogène seul. 2 - Procédé suivant la revendication 1 caractérisé en ce que la quantité de peroxyde d'hydrogène mise en oeuvre est comprise entre 0,01 et 10 Z en poids par rapport au poids à sec des vieux papiers. 3 - Procédé suivant l'une ou l'autre des revendications 1 et 2caractérisé en ce que l'étape de désintégration est réalisée a une température comprise entre 10 et 140 C. 4 - Procédé suivant la revendication 3 caractérisé en ce que l'étape de désintégration est réalisée à une température comprise entre 15 et 1200 C. 5 - Procédé suivant l'une quelconque des revendications 1 è 4 caractérisé en ce que la pâte obtenue à l'étape de désintégration est stockée avant d'être utilisée pour la fabrication de feuilles de pates à papier. 6 - Procédé suivant la revendication 5 caractérisé en ce que la pâte est stockée pendant une durée comprise entre 10 minutes et 1 jour.